(57)【要約】  簡易に且つより安定して湾曲部での伸びフランジ割れを抑えることが可能な技術を提供する。内方へ凹むように湾曲した湾曲外周縁部（２ａ）を有する天板部（２）と湾曲外周縁部（２ａ）に連続する縦壁部（３Ａ）と縦壁部（３Ａ）に連続するフランジ部（４Ａ）とを有する部品形状にプレス成形する。天板部（２）に相当する領域の少なくとも一部を含む領域である挟持領域（Ｐ）を下型（２０）とパッド（３０）とで挟持した状態で、上型（４０）をプレス方向に移動して挟持している材料を縦壁部３側に移動させながら曲げ成形する。挟持領域（Ｐ）を挟持する下型（２０）の面に対し１条又は２条以上の折れ曲げを付与する稜線（２０ａ）を設ける。稜線（２０ａ）は、曲げ成形が完了した状態では、天板部（２）の位置が稜線（２０ａ）位置よりも縦壁部（３）側に存在する位置に設定する。
2019225661.tif 000002
【特許請求の範囲】
【請求項１】
外周縁の一部が内方へ凹むように湾曲した湾曲外周縁部を有する天板部と、上記天板部の上記湾曲外周縁部に連続する縦壁部と、上記縦壁部に連続して上記天板部側に屈曲するフランジ部とを有する部品形状に、金属板をプレス成形して製造するプレス部品の製造方法であって、
上記金属板における上記天板部に相当する領域の少なくとも一部を含む領域である挟持領域を、下型とパッドとで挟持した状態で、相対的に上記下型に対し上型をプレス方向に移動させることで、上記下型とパッドとで挟持している上記挟持領域の材料の少なくとも一部を上記縦壁部側に移動させながら上記縦壁部及び上記フランジ部を曲げ成形し、
上記曲げ成形する際に、上記下型とパッドとで挟持される金属板部分に対し、上記材料の移動に応じて、上記材料の移動方向に交差する方向へ延びる折り曲げ部位置で面外方向への曲げ曲げ戻し変形を連続して付与することで、材料の移動を制御することを特徴とするプレス部品の製造方法。
【請求項２】
上記挟持領域を挟持する下型の面に対し、上記材料の移動方向に交差する方向へ延びる１条又は２条以上の稜線を上記折り曲げ部として設け、上記下型の面は、各稜線を境とした両側の面の傾きが異なり、
上記各稜線は、上記曲げ成形が完了した状態では、上記天板部の位置が、全ての稜線位置よりも縦壁部側に存在する位置に設定する
ことを特徴とする請求項１に記載したプレス部品の製造方法。
【請求項３】
上記挟持領域を挟持する下型の面に対し、上記材料の移動方向に交差する方向へ延びる１条又は２条以上の稜線を上記折り曲げ部として設け、上記下型の面は、各稜線を境とした両側の面の傾きが異なり、
上記全ての稜線のうちの少なくとも１条の稜線の少なくとも一部が、上記曲げ成形が完了した状態では、上記天板部と重なるように、各稜線の位置を設定する
ことを特徴とする請求項１に記載したプレス部品の製造方法。
【請求項４】
上記稜線を境とした両側の面の傾きの差が１度以上９０度未満で、稜線位置での曲げ半径が０．１ｍｍ以上３０ｍｍ以下であることを特徴とする請求項２又は請求項３に記載したプレス部品の製造方法。
【請求項５】
上記パッドの面における上記下型の面に設けた各稜線と対向する位置に、それぞれ対向する上記稜線と同方向に延在する第２の稜線を有し、上記パッドの面は、各第２の稜線を境とした両側の面が、対向する上記下型の面に追従した形状となっていることを特徴とする請求項２〜請求項４のいずれか１項に記載したプレス部品の製造方法。
【請求項６】
上記金属板は、引張強度５９０ＭＰａ以上の高張力鋼板であることを特徴とする請求項１〜請求項５のいずれか１項に記載したプレス部品の製造方法。
【発明の詳細な説明】
【技術分野】
【０００１】
本発明は、例えば、上面視でＬ字形状やＴ字形状などの部品形状のプレス部品を製造する技術に関する。上記の部品形状は、外周縁の一部が内方へ凹むように湾曲した湾曲外周縁部を有する天板部と、上記湾曲外周縁部に連続する縦壁部と、上記縦壁部に連続して上記天板部側に屈曲するフランジ部とを有する。特に、本発明は、自動車の車体骨格部品の製造に好適な技術である。
【背景技術】
【０００２】
自動車の車体骨格部品としては、例えばフロントピラーリンフォースメントやセンターピラーリンフォースメント等がある。これらの車体骨格部品は、Ｌ字形状部あるいはＴ字形状部など、天板部の一部が内方へ凹むように湾曲した形状となっている場合も多い。このような部品形状の部品を、平板状の金属板（ブランク材）からプレス成形によって製造する場合、一般に、絞り成形や曲げ成形が採用される。【０００３】
しかし、上記のような骨格部品は、自動車の衝突安全性に大きく影響することから、近年では引張強度９８０ＭＰａ以上の高強度鋼板（ハイテン材）を使って製造される傾向にある。このような延性の低いハイテン材をプレス加工する場合には、割れを避けるためにパッド曲げ成形主体の工法を採用することが多い。
曲げ主体の成形工法に用いられる金型は、一般的に、ダイ（下型）、パンチ（上型）及び成形中にブランク材を安定させるパッドから構成される。しかしながら、湾曲部のフランジ端で発生する伸びフランジ割れは、上記の曲げ主体の成形においても問題となる場合が多い。【０００４】
このような伸びフランジ割れを回避する技術としては、例えば特許文献１や特許文献２に記載の製造方法がある。
特許文献１には、Ｌ字形状部品の製造において、ブランク材のＬ字の下側に相当する部分の端部が製品の天板部と同一平面上にある状態でパッドによりブランク材を加圧し、その状態で、上型によって曲げ成形を行う方法が開示されている。
特許文献２には、ブランク材に対し短手縁部に沿って延びる直線状のビードや段差を形成した後に、縦壁部及びフランジ部を曲げ成形する方法が開示されている。
【先行技術文献】
【特許文献】
【０００５】
【特許文献１】特許第５１６８４２９号公報
【特許文献２】特開２０１６−２０３２１４号公報
【発明の概要】
【発明が解決しようとする課題】
【０００６】
特許文献１に記載の方法では、曲げ成形中に、湾曲部の天板部位置のブランク材がパッド下で面内方向へ移動することで、湾曲部の伸びフランジ割れを改善する。しかし、ダイ（下型）とパッドで挟持された部分の成形時の移動量や移動速度は、金型（パッドやパンチ）とブランク材の間の摩擦力によって支配される。このため、特許文献１に記載の方法によって量産を行う場合、金型の摩耗による金型表面の状態変化や、材料表面の塗油状態の変化によって移動量が変動してしまう。このため、移動量の変動が原因で発生する、散発的な伸びフランジ割れに対応することが難しい。【０００７】
また、特許文献２に記載の方法では、本成形に先立って予めブランク材（金属板）にビードや段差を成形する工程が必要となるため、コストの上昇につながる。また、本成形でビードや段差からなる突起部を通過することによる表面疵が製品に発生するおそれがある。
本発明は、上記のような点に着目してなされたもので、簡易に且つより安定して湾曲部での伸びフランジ割れを抑えることが可能な技術を提供することを目的とする。
【課題を解決するための手段】
【０００８】
上述のような課題に対し、発明者は、金属板の材料としてハイテン材を用いても、Ｌ字やＴ字形状部品など上面視で天板部側に凹の湾曲部を有する部品を、散発的な伸びフランジ割れの発生なしで安価に製造することを目的として、鋭意検討を行った。その結果、発明者は、下型とパッドで挟持した金属板部分に対し、その挟持により折れ線（断面山形形状の面外変形）を付与しながら縦壁部側に移動させるようにして、パッドを用いた曲げ主体成形によって縦壁部及びフランジ部を曲げ成形することで、上記課題を解決できるとの知見を得た。【０００９】
すなわち、課題を解決するために、本発明の一態様は、外周縁の一部が内方へ凹むように湾曲した湾曲外周縁部を有する天板部と、上記天板部の上記湾曲外周縁部に連続する縦壁部と、上記縦壁部に連続して上記天板部側に屈曲するフランジ部とを有する部品形状に、金属板をプレス成形して製造するプレス部品の製造方法であって、上記金属板における上記天板部に相当する領域の少なくとも一部を含む領域である挟持領域を、下型とパッドとで挟持した状態で、相対的に上記下型に対し上型をプレス方向に移動させることで、上記下型とパッドとで挟持している上記挟持領域の材料の少なくとも一部を上記縦壁部側に移動させながら上記縦壁部及び上記フランジ部を曲げ成形し、上記曲げ成形する際に、上記下型とパッドとで挟持される金属板部分に対し、上記材料の移動に応じて、上記材料の移動方向に交差する方向へ延びる折り曲げ部位置で面外方向への曲げ曲げ戻し変形を連続して付与することで、材料の移動を制御することを要旨とする。
【発明の効果】
【００１０】
本発明の態様によれば、簡易な金型構成の変更によって、例えば金属板の材料としてハイテン材を用いたとしても、Ｌ字形状部品やＴ字形状部品など上面視で天板部側に凹の湾曲部を有する部品を、散発的な伸びフランジ割れをより低減して製造することが可能となる。
【図面の簡単な説明】
【００１１】
【図１】部品の形状の例を示す斜視図である。
【図２】金属板の例を示す平面図である。
【図３】本発明に基づく実施形態に係る部品の形状を示す図である。
【図４】本発明に基づく第１実施形態に係る下型に金属板を配置した状態の図である。
【図５】本発明に基づく第１実施形態に係る金属板とパッドとの関係の例を示す平面図である。
【図６】本発明に基づく第１実施形態における、図３のＡ−Ａ位置での曲げ成形を説明する図である。
【図７】本発明に基づく第１実施形態における、図３のＢ−Ｂ位置での曲げ成形を説明する図である。
【図８】本発明に基づく第１実施形態に係る稜線を２条設けた例を示す図である。
【図９】本発明に基づく第１実施形態に係る曲げ成形完了時の、下型と成形された部品を示す図である。
【図１０】本発明に基づく第１実施形態に係る稜線の傾きの他の例を示す図である。
【図１１】本発明に基づく第２実施形態に係る下型に金属板を配置した状態の図である。
【図１２】本発明に基づく第２実施形態に係る金属板とパッドとの関係の例を示す平面図である。
【図１３】本発明に基づく第２実施形態における、図３のＡ−Ａ位置での曲げ成形を説明する図である。
【図１４】本発明に基づく第２実施形態における、図３のＢ−Ｂ位置での曲げ成形を説明する図である。
【図１５】本発明に基づく第２実施形態に係る稜線を２条設けた例を示す図である。
【図１６】本発明に基づく第２実施形態に係る曲げ成形完了時の、下型と成形された部品を示す図である。
【図１７】本発明に基づく第２実施形態に係る稜線の傾きの他の例を示す図である。
【発明を実施するための形態】
【００１２】
次に、本発明の実施形態について図面を参照して説明する。
ここで、図面は模式的なものであり、厚さと平面寸法との関係、各層の厚さの比率等は現実のものとは異なる。また、以下に示す実施形態は、本発明の技術的思想を具体化するための構成を例示するものであって、本発明の技術的思想は、構成部品の形状、構造等が下記のものに特定するものでない。本発明の技術的思想は、特許請求の範囲に記載された請求項が規定する技術的範囲内において、種々の変更を加えることができる。
【００１３】
「第１実施形態」
まず、本発明に基づく第１実施形態について説明する。
本実施形態のプレス部品１の製造方法は、金属板（ブランク材とも呼ぶ）を予め設定したプレス形状にプレス成形して製造するプレス部品１の製造方法である。設定したプレス形状は、外周縁の一部が内方へ凹むように湾曲した湾曲外周縁部２ａを有する天板部２と、天板部２の湾曲外周縁部２ａに連続する縦壁部３Ａと、その縦壁部３Ａに連続して天板部２側に屈曲するフランジ部４Ａとを有する部品形状（図１参照）である。
本実施形態のプレス部品１の製造方法は、金属板が、引張強度５９０ＭＰａ以上、好ましくは７８０ＭＰａ以上の高張力鋼板からなる場合に好適な技術である。
【００１４】
本実施形態が対象とするプレス部品１は、例えば、図１に示すような、Ｔ字形状部品やＬ字形状部品など、上面視で天板部２側に凹の湾曲部（湾曲外周縁部２ａ）を有する部品形状となっている。図１の例では、プレス部品１は、天板部２における、湾曲外周縁部２ａ以外の直線状の外縁部２ｂにも縦壁部３が連続した形状となっている。
本実施形態のプレス部品１の製造方法は、曲げ主体のプレス成形でプレス部品１を製造する。本実施形態のプレス成形で使用するプレス成形金型は、上型４０（曲げ型）、下型２０（パンチ）及びパッド３０を備える（図６、図７参照）。
【００１５】
そして、本実施形態のプレス部品１の製造方法では、天板部２の湾曲外周縁部２ａに連続する縦壁部３Ａと、その縦壁部３Ａに連続して天板部２側に屈曲するフランジ部４Ａとを曲げ成形する際には、金属板における天板部２に相当する領域の少なくとも一部を含む領域である挟持領域Ｐを、下型２０とパッド３０とで挟持した状態とする。そして、相対的に下型２０に対し上型４０をプレス方向に移動させることで、下型２０とパッド３０とで挟持している挟持領域Ｐの材料を縦壁部３側に移動させながら縦壁部３及びフランジ部４を曲げ成形して、目的の部品形状とする。
【００１６】
上記の挟持領域Ｐを挟持する下型２０の面（パッド３０と対向する面部分）には、材料の移動方向Ｓに交差する方向へ延びる１条又は２条以上の稜線２０ａが設けられ（図５、図７参照）、下型２０の面は、各稜線２０ａを境とした両側の面の傾きが異なる。
材料の移動は、主として、湾曲外周縁部２ａから金属板１０の端部までの距離が小さい側で発生する。また、図３のような部品形状の場合、湾曲外周縁部２ａの右側（紙面右側）に連続する直線状の外縁部に対し連続した縦壁部位置でも、曲げ成形時に縦壁部側への材料の移動が発生する。
このため、稜線２０ａを、湾曲外周縁部２ａから金属板１０の端部までの距離が小さい側に配置している。
【００１７】
稜線２０ａを境とした両側の面の傾きの差（以下、折れ角度αとも記載する）は、１度以上９０度未満に設定する（図７参照）。折れ角度αは、好ましくは３度以上１５度以下、より好ましくは３度以上１０度以下とする。また、稜線２０ａ位置での曲げ半径Ｒ１は、例えば０．１ｍｍ以上３０ｍｍ以下に設定する（図７参照）。曲げ半径は、１８０度未満側での半径とする。
稜線２０ａは、必ずしも直線状に延在している必要はなく、やや曲線を描くように形成しても良い。またＣＡＤ解析などの構造解析を行って、材料の移動方向Ｓを推定し、その推定した材料の移動方向Ｓと直交するように稜線２０ａの延在方向を設定しても良い。
【００１８】
また、２条以上の稜線２０ａを設ける場合には、２条以上の稜線２０ａは、材料の移動方向Ｓに並ぶように形成される。２条以上の稜線２０ａの凸側の向きは、上下方向において、同方向となるように設定することが好ましい（図８参照）。
また、本実施形態では、各稜線２０ａの設定位置について、上型４０の相対移動による縦壁部３及びフランジ部４の成形が完了した状態では、天板部２が、全ての稜線２０ａの位置よりも縦壁部３側に存在している位置に設定することが好ましい。
以下の説明では、各稜線２０ａの設定位置について、上型４０の相対移動による縦壁部３及びフランジ部４の成形が完了した状態では、天板部２の位置が、全ての稜線２０ａ位置よりも縦壁部３側に存在するような位置に設定されているとして説明する（図９参照）。
【００１９】
また、パッド３０の挟持面は、金属板を介して対向する下型２０の面に倣った面形状となっている。すなわち、パッド３０の面における下型の面に設けた各稜線２０ａと対向する位置に、それぞれ対向する稜線２０ａと同方向に延在する第２の稜線としての稜線３０ａを有し、パッド３０の面は、各稜線３０ａを境とした両側の面が、対向する下型２０の面に追従した形状となっている。具体的には、パッド３０の挟持面には、下型２０の面に形成した稜線２０ａと上下で対向する位置にパッド３０側の稜線３０ａが形成され、パッド３０の挟持面は、パッド３０側の稜線３０ａを境とした両側の面の傾きが異なる。そのパッド３０の挟持面での稜線３０ａを境とした両側の面の傾きの差（折れ角度β）及び曲げ半径Ｒ２は、下型２０側の傾きの差α及び曲げ半径Ｒ１と等しくなるように設定する（図７参照）。なお、曲げ半径Ｒ２は、曲げ半径Ｒ１と等しくする必要は無いが、曲げ半径Ｒ１以下が好ましい。
【００２０】
パッド圧（下型２０とパッド３０による挟圧）の圧力は、曲げ成形中に湾曲部の天板部２にシワが発生しない圧力（例えば、成形下死点までパッド３０とパンチの隙間がブランク材の板厚以上にならない圧力）に設定して、上記の曲げ成形中に湾曲部分で材料の移動が可能な状態で押さえる。
以上の本成形工程の前工程として、天板面等に部分的な形状を付与する工程を設けても良い。また、以上の本成形工程の後工程として、最終製品へのリストライクや外周のトリム加工を実施しても良い。すなわちスポット溶接用の座面などの形状の付与やトリムピアス工程、リストライク工程を、前後の工程として追加することは可能である。また、材料移動が発生する天板部２の領域には折れ線以外の形状の付与は摺動痕が発生する恐れがあるため極力避けることが望ましい。しかし、材料移動が発生しない領域への形状付与は問題ない。
【００２１】
本実施形態の製造方法では、下型２０とパッド３０とで、少なくとも曲げ成形中に材料移動が発生する領域である湾曲部分の天板部２を含む領域（挟持領域Ｐ）を押さえる。このとき、下型２０及びパッド３０に設けた稜線２０ａ、３０ａによって、挟持された金属板部分に面外方向への変形である折れ曲がりが稜線２０ａ、３０ａ位置で付与される。これによって、曲げ成形時に下型２０とパッド３０で挟持されていた金属板部分が縦壁部３側に移動する際に、挟持されている金属板部分は、上記の稜線２０ａ、３０ａ位置である折り曲げ部位置を通過する際に、面外方向に折り曲げ・曲げ戻し変形が連続して付与される。
【００２２】
すなわち、稜線２０ａ、３０ａにより面外変形位置が移動しながら、下型２０とパッド３０で挟持されていた金属板部分が縦壁部３側に移動するようになるため、稜線２０ａ、３０ａによって、曲げ成形中の挟持領域Ｐでの材料移動を抑制する方向に作用する。すなわち、稜線２０ａ、３０ａの設定によって材料の移動条件を制御することが可能となる。
【００２３】
更に具体的に説明する。
以下の例では、図２に示すような金属板１０を、図３に示すような部品形状の部品１にプレス成形で製造する場合を例に挙げて説明する。
金属板１０は、図４に示すように、下型２０の天板面上に設置され、図５のように、湾曲部（内方へ凹むように湾曲した湾曲外周縁部２ａ）の天板部２に相当する金属板１０部分を含む挟持領域Ｐを、下型２０に対しパッド３０で押さえて下型２０とパッド３０で挟持する。
このとき、縦壁部３及びフランジ部４を曲げ成形する際に、少なくとも湾曲部及びその近傍では、挟持している金属板１０部分が縦壁部３側に移動可能なパッド圧に設定する。
【００２４】
この状態で曲げ型である上型４０を下型２０の側面部に沿ってプレス方向へ移動すると、下型２０の側面部と底面部に倣うように金属板１０が曲げ成形されて縦壁部３とフランジ部４が形成され目的とするプレス部品となる。
このとき、図５の紙面下側部分に位置して天板部２の直線状に延びる、湾曲外周縁部２ａ以外の外縁部２ｂに連続する縦壁部３及びフランジ部４は、図６に示すように、上型４０のプレス方向への移動によって、金属板１０が、曲げ成形されて縦壁部３及びフランジ部４が形成される。
また、この成形の際、湾曲外周縁部２ａに連続する縦壁部３Ａ及びフランジ部４Ａの部分では、図７に示すように、パッド３０と下型２０で挟持されている金属板１０部分の材料が縦壁部３Ａ側に移動する。
【００２５】
このとき、本実施形態では、下型２０に稜線２０ａを設けることで、パッド３０と下型２０で挟持されている金属板１０部分の材料が、稜線２０ａ位置を通過する際に、稜線２０ａ位置で面外方向に折り曲げ曲げ戻しを受けつつ、材料の移動に伴い折れ曲げ位置が連続して移動しながら曲げ成形される。
このように、本実施形態では、材料の移動の際に、金型と材料との間の摩擦抵抗以外に、材料に曲げ曲げ戻し抵抗を連続して発生させることができるため、成形中の天板面での材料の移動量が安定する。ここで、曲げ曲げ戻し抵抗は、摩擦抵抗より大きく、量産での変動を受けにくい。このため、本実施形態では、材料移動の量産での変動が小さくすることができ、散発的な伸びフランジ割れをより効果的に抑えることができる。
【００２６】
ここで、上記の稜線２０ａを設けることで、下型２０には、稜線２０ａを頂部とした、断面山形形状の面が形成されている。この稜線２０ａを形成する代わりに、断面半円形状や台形形状のビード形状を付与する場合には、稜線２０ａを設ける場合に比べ、曲げ曲げ戻し回数が増加するため表面疵が付きやすい。そして、製品内に表面疵が残存する場合は問題となる場合がある。更に、ビード形状を使用する場合、稜線２０ａと比較して大きなパッド力が必要となる。このため、ビード形状を使用する場合、パッド形状によっては（特に小さい場合には）金型構造上パッド力の確保が不十分となる。その場合、成形中のパッドでの材料の押えが不十分となるため、成形中の天板面での材料の移動量が不安定となり制御が難しくなるおそれがある。
【００２７】
この曲げ曲げ戻し抵抗は、稜線２０ａ位置での角度（折れ角度α）と稜線２０ａの曲げ半径Ｒ１によって大きく変化する。折れ角度αが１度以下では曲げ曲げ戻し抵抗が小さい恐れがある。折れ角度αは、パッド圧を調整すれば９０度未満の角度まで設定可能である。ただし、パッド圧によっては、折れ角度αが１５度以上では稜線２０ａ、３０ａ位置通過時の曲げ曲げ戻し抵抗の増大による伸びフランジ割れにつながる恐れがある。このため、折れ角度αは１度以上１５度以下が好ましく、１度以上１０度以下がより好ましい。また、量産での安定性を考慮すると折れ角度αは３度以上が好ましい。
【００２８】
また、折れ稜線２０ａの曲げ半径Ｒ１が０．１ｍｍ以下では稜線位置通過時に型かじりが発生する可能性が高く、３０ｍｍ以上では曲げ曲げ戻し抵抗が不十分となる可能性がある。このため、曲げ半径Ｒ１は０．１ｍｍ以上３０ｍｍ以下が好ましい。また、曲げ角度との組合せから考慮すると、曲げ半径Ｒ１は１ｍｍ以上２０ｍｍ以下がより好ましい。
なお、上記の稜線２０ａの設定条件（折れ角度α、曲げ半径Ｒ１）は、製品形状やめっきなどの材料の表面状態、金属板１０の形状などによって適切な条件が存在する。適切な条件はＦＥＭ解析によるコンピュータシミュレーションから求めることも可能である。また稜線２０ａ、３０ａは材料移動が発生する領域の全長に設定することが好ましい。
【００２９】
また、図８に示すように、稜線２０ａの条数を増やせば、各稜線２０ａの折れ角度αを小さく設定することが可能となる。
また、成形中は湾曲部分の天板部２に相当する位置でシワが発生しやすく、パッド圧がシワ発生を抑えることができないほど小さい場合、パッド３０と上型４０の隙間が大きくなり、稜線２０ａ、３０ａによる曲げ曲げ戻し抵抗の発生が不安定となる。よって、パッド３０は成形中に湾曲部分の天板部２の面にシワが発生しない圧力で押さえることができるように、圧力や形状を設定することが好ましい。
【００３０】
稜線２０ａ、３０ａの位置を、上型４０を下死点まで移動させて曲げ成形が完了した最終製品の内側に設定すると、成形中に材料が稜線２０ａ、３０ａを通過した領域に摺動痕が発生し、外観品質に影響を及ぼす可能性がある。また、製品内に稜線２０ａ、３０ａによる折れ線が残存するため、製品形状が制約される恐れがある。このため、稜線２０ａ、３０ａの位置が、上型４０の相対移動による縦壁部３及びフランジ部４の成形が完了した状態で、金属板１０における天板部２に相当する位置が稜線２０ａ、３０ａ位置よりも縦壁部３側に移動している位置となるように設定することが好ましい。
【００３１】
図９に、曲げ成形完了時の下型２０と部品１との関係を示す。
以上のように、本実施形態にあっては、伸びフランジ割れが懸念されるＬ字やＴ字部品を量産でも安定して安価で製造ができる。
なお、図７では、上方に凸となるように稜線２０ａを設定した場合を例示しているが、図１０に示すように、下方に凸となるように稜線２０ａを設定しても良い。
【００３２】
「第２実施形態」
次に、本発明の第２実施形態について図面を参照して説明する。
第１実施形態では、挟持領域Ｐに設けた１条又は２条以上の稜線が、曲げ成形が完了した状態では、天板部２の位置が全ての稜線位置よりも縦壁部３側に存在する位置に設定する。これに対し、第２実施形態では、挟持領域Ｐに設けた全ての稜線のうちの少なくとも１条の稜線の少なくとも一部が、曲げ成形が完了した状態では、天板部２と重なるように、各稜線の位置を設定する点で、第１実施形態と異なる。
その他の構成については、第２実施形態の構成は、上記の第１実施形態と同様な構成となっている。
また、第１実施形態と同様な構成については、同一の符号を付して説明する。
【００３３】
本実施形態のプレス部品１の製造方法は、金属板（ブランク材とも呼ぶ）を予め設定したプレス形状にプレス成形して製造するプレス部品１の製造方法である。設定したプレス形状は、外周縁の一部が内方へ凹むように湾曲した湾曲外周縁部２ａを有する天板部２と、天板部２の湾曲外周縁部２ａに連続する縦壁部３Ａと、その縦壁部３Ａに連続して天板部２側に屈曲するフランジ部４Ａとを有する部品形状（図１参照）である。
本実施形態のプレス部品１の製造方法は、金属板が、引張強度５９０ＭＰａ以上、好ましくは７８０ＭＰａ以上の高張力鋼板からなる場合に好適な技術である。
【００３４】
本実施形態が対象とするプレス部品１は、例えば、図１に示すような、Ｔ字形状部品やＬ字形状部品など、第１実施形態と同じである。
本実施形態のプレス部品１の製造方法も、曲げ主体のプレス成形でプレス部品１を製造する。本実施形態のプレス成形で使用するプレス成形金型は、上型４０（曲げ型）、下型２０（パンチ）及びパッド３０を備える（図１３、図１４参照）。
【００３５】
そして、本実施形態のプレス部品１の製造方法では、天板部２の湾曲外周縁部２ａに連続する縦壁部３Ａと、その縦壁部３Ａに連続して天板部２側に屈曲するフランジ部４Ａとを曲げ成形する際には、金属板における天板部２に相当する領域の少なくとも一部を含む領域である挟持領域Ｐを、下型２０とパッド３０とで挟持した状態とする。そして、相対的に下型２０に対し上型４０をプレス方向に移動させることで、下型２０とパッド３０とで挟持している挟持領域Ｐの材料を縦壁部３側に移動させながら縦壁部３及びフランジ部４を曲げ成形して、目的の部品形状とする。
【００３６】
上記の挟持領域Ｐを挟持する下型２０の面（パッド３０と対向する面部分）には、材料の移動方向Ｓに交差する方向へ延びる１条又は２条以上の稜線２０ａが設けられ（図１２、図１４参照）ている。これによって、下型２０の面は、各稜線２０ａを境とした両側の面の傾きが異なる。
材料の移動は、主として、湾曲外周縁部２ａから金属板１０の端部までの距離が小さい側で発生する。また、図３のような部品形状の場合、湾曲外周縁部２ａの右側（紙面右側）に連続する直線状の外縁部に対し連続した縦壁部位置でも、曲げ成形時に縦壁部側への材料の移動が発生する。
このため、稜線２０ａを、湾曲外周縁部２ａから金属板１０の端部までの距離が小さい側に配置している。
【００３７】
稜線２０ａを境とした両側の面の傾きの差（以下、折れ角度αとも記載する）は、１度以上９０度未満に設定する（図１４参照）。折れ角度αは、好ましくは３度以上１５度以下、より好ましくは３度以上１０度以下とする。また、稜線２０ａ位置での曲げ半径Ｒ１は、例えば０．１ｍｍ以上３０ｍｍ以下に設定する（図１４参照）。曲げ半径は、１８０度未満側での半径とする。
稜線２０ａは、必ずしも直線状に延在している必要はなく、やや曲線を描くように形成しても良い。またＣＡＤ解析などの構造解析を行って、材料の移動方向Ｓを推定し、その推定した材料の移動方向Ｓと直交するように稜線２０ａの延在方向を設定しても良い。
【００３８】
また、２条以上の稜線２０ａを設ける場合には、２条以上の稜線２０ａは、材料の移動方向Ｓに並ぶように形成される。２条以上の稜線２０ａの凸側の向きは、上下方向において、同方向となるように設定することが好ましい（図１５参照）。
また、本実施形態では、各稜線２０ａの設定位置について、上型４０の相対移動による縦壁部３及びフランジ部４の成形が完了した状態では、全ての稜線２０ａのうちの少なくとも１条の稜線２０ａの少なくとも一部が、曲げ成形が完了した状態では天板部２と重なるように、各稜線２０ａの位置を設定する。稜線２０ａが１条だけである場合には、その稜線２０ａの少なくとも一部が曲げ、成形が完了した状態では、上記天板部２と重なるように設定する（図１６参照）。
【００３９】
また、パッド３０の挟持面は、金属板を介して対向する下型２０の面に倣った面形状となっている。すなわち、パッド３０の面における下型の面に設けた各稜線２０ａと対向する位置に、それぞれ対向する稜線２０ａと同方向に延在する第２の稜線としての稜線３０ａを有し、パッド３０の面は、各稜線３０ａを境とした両側の面が、対向する下型２０の面に追従した形状となっている。具体的には、パッド３０の挟持面には、下型２０の面に形成した稜線２０ａと上下で対向する位置にパッド３０側の稜線３０ａが形成され、パッド３０の挟持面は、パッド３０側の稜線３０ａを境とした両側の面の傾きが異なる。そのパッド３０の挟持面での稜線３０ａを境とした両側の面の傾きの差（折れ角度β）及び曲げ半径Ｒ２は、下型２０側の傾きの差α及び曲げ半径Ｒ１と等しくなるように設定する（図１４参照）。なお、曲げ半径Ｒ２は、曲げ半径Ｒ１と等しくする必要は無いが、曲げ半径Ｒ１以下が好ましい。
【００４０】
パッド圧（下型２０とパッド３０による挟圧）の圧力は、曲げ成形中に湾曲部の天板部２にシワが発生しない圧力（例えば、成形下死点までパッド３０とパンチの隙間がブランク材の板厚以上にならない圧力）に設定して、上記の曲げ成形中に湾曲部分で材料の移動が可能な状態で押さえる。
以上の本成形工程の前工程として、天板面等に部分的な形状を付与する工程を設けても良い。また、以上の本成形工程の後工程として、最終製品へのリストライクや外周のトリム加工を実施しても良い。すなわちスポット溶接用の座面などの形状の付与やトリムピアス工程、リストライク工程を、前後の工程として追加することは可能である。また、材料移動が発生する天板部２の領域には折れ線以外の形状の付与は摺動痕が発生する恐れがあるため極力避けることが望ましい。しかし、材料移動が発生しない領域への形状付与は問題ない。
【００４１】
本実施形態の製造方法では、下型２０とパッド３０とで、少なくとも曲げ成形中に材料移動が発生する領域である湾曲部分の天板部２を含む領域（挟持領域Ｐ）を押さえる。このとき、下型２０及びパッド３０に設けた稜線２０ａ、３０ａによって、挟持された金属板部分に面外方向への変形である折れ曲がりが稜線２０ａ、３０ａ位置で付与される。これによって、曲げ成形時に下型２０とパッド３０で挟持されていた金属板部分が縦壁部３側に移動する際に、挟持されている金属板部分は、上記の稜線２０ａ、３０ａ位置である折り曲げ部位置を通過する際に、面外方向に折り曲げ・曲げ戻し変形が連続して付与される。
【００４２】
すなわち、稜線２０ａ、３０ａにより面外変形位置が移動しながら、下型２０とパッド３０で挟持されていた金属板部分が縦壁部３側に移動するようになるため、稜線２０ａ、３０ａによって、曲げ成形中の挟持領域Ｐでの材料移動を抑制する方向に作用する。すなわち、稜線２０ａ、３０ａの設定によって材料の移動条件を制御することが可能となる。
【００４３】
更に具体的に説明する。
以下の例では、図２に示すような金属板１０を、図３に示すような部品形状の部品１にプレス成形で製造する場合を例に挙げて説明する。
金属板１０は、図１１に示すように、下型２０の天板面上に設置され、図１２のように、湾曲部（内方へ凹むように湾曲した湾曲外周縁部２ａ）の天板部２に相当する金属板１０部分を含む挟持領域Ｐを、下型２０に対しパッド３０で押さえて下型２０とパッド３０で挟持する。
このとき、縦壁部３及びフランジ部４を曲げ成形する際に、少なくとも湾曲部及びその近傍では、挟持している金属板１０部分が縦壁部３側に移動可能なパッド圧に設定する。
【００４４】
この状態で曲げ型である上型４０を下型２０の側面部に沿ってプレス方向へ移動すると、下型２０の側面部と底面部に倣うように金属板１０が曲げ成形されて縦壁部３とフランジ部４が形成され目的とするプレス部品となる。
このとき、図１２の紙面下側部分に位置して天板部２の直線状に延びる、湾曲外周縁部２ａ以外の外縁部２ｂに連続する縦壁部３及びフランジ部４は、図１３に示すように、上型４０のプレス方向への移動によって、金属板１０が、曲げ成形されて縦壁部３及びフランジ部４が形成される。
また、この成形の際、湾曲外周縁部２ａに連続する縦壁部３Ａ及びフランジ部４Ａの部分では、図１４に示すように、パッド３０と下型２０で挟持されている金属板１０部分の材料が縦壁部３Ａ側に移動する。
【００４５】
このとき、本実施形態では、下型２０に稜線２０ａを設けることで、パッド３０と下型２０で挟持されている金属板１０部分の材料が、稜線２０ａ位置を通過する際に、稜線２０ａ位置で面外方向に折り曲げ曲げ戻しを受けつつ、材料の移動に伴い折れ曲げ位置が連続して移動しながら曲げ成形される。
このように、本実施形態では、材料の移動の際に、金型と材料間の摩擦抵抗以外に、材料に曲げ曲げ戻し抵抗を連続して発生させることができるため、成形中の天板面での材料の移動量が安定する。ここで、曲げ曲げ戻し抵抗は、摩擦抵抗より大きく、量産での変動を受けにくい。このため、本実施形態では、材料移動の量産での変動が小さくすることができ、散発的な伸びフランジ割れをより効果的に抑えることができる。
【００４６】
ここで、上記の稜線２０ａを設けることで、下型２０には、稜線２０ａを頂部とした、断面山形形状の面が形成されている。この稜線２０ａを形成する代わりに、断面半円形状や台形形状のビード形状を付与する場合には、稜線２０ａを設ける場合に比べ、曲げ曲げ戻し回数が増加するため表面疵が付きやすい。そして、製品内に表面疵が残存する場合は問題となる場合がある。更に、ビード形状を使用する場合、稜線２０ａと比較して大きなパッド力が必要となる。このため、ビード形状を使用する場合、パッド形状によっては（特に小さい場合には）金型構造上パッド力の確保が不十分となる。その場合、成形中のパッドでの材料の押えが不十分となるため、成形中の天板面での材料の移動量が不安定となり制御が難しくなるおそれがある。
【００４７】
この曲げ曲げ戻し抵抗は、稜線２０ａ位置での角度（折れ角度α）と稜線２０ａの曲げ半径Ｒ１によって大きく変化する。折れ角度αが１度以下では曲げ曲げ戻し抵抗が小さい恐れがある。折れ角度αは、パッド圧を調整すれば９０度未満の角度まで設定可能である。ただし、パッド圧によっては、折れ角度αが１５度以上では稜線２０ａ、３０ａ位置通過時の曲げ曲げ戻し抵抗の増大による伸びフランジ割れにつながる恐れがある。このため、折れ角度αは１度以上１５度以下が好ましく、１度以上１０度以下がより好ましい。また、量産での安定性を考慮すると折れ角度αは３度以上が好ましい。
【００４８】
また、折れ稜線２０ａの曲げ半径Ｒ１が０．１ｍｍ以下では稜線位置通過時に型かじりが発生する可能性が高く、３０ｍｍ以上では曲げ曲げ戻し抵抗が不十分となる可能性がある。このため、曲げ半径Ｒ１は０．１ｍｍ以上３０ｍｍ以下が好ましい。また、曲げ角度との組合せから考慮すると、曲げ半径Ｒ１は１ｍｍ以上２０ｍｍ以下がより好ましい。
なお、上記の稜線２０ａの設定条件（折れ角度α、曲げ半径Ｒ１）は、製品形状やめっきなどの材料の表面状態、金属板１０の形状などによって適切な条件が存在する。適切な条件はＦＥＭ解析によるコンピュータシミュレーションから求めることも可能である。また稜線２０ａ、３０ａは材料移動が発生する領域の全長に設定することが好ましい。
【００４９】
また、図１５に示すように、稜線２０ａの条数を増やせば、各稜線２０ａの折れ角度αを小さく設定することが可能となる。
また、成形中は湾曲部分の天板部２に相当する位置でシワが発生しやすく、パッド圧がシワ発生を抑えることができないほど小さい場合、パッド３０と上型４０の隙間が大きくなり、稜線２０ａ、３０ａによる曲げ曲げ戻し抵抗の発生が不安定となる。よって、パッド３０は成形中に湾曲部分の天板部２の面にシワが発生しない圧力で押さえることができるように、圧力や形状を設定することが好ましい。
【００５０】
稜線２０ａ、３０ａの位置を、上型４０を下死点まで移動させて曲げ成形が完了した最終製品の外側に設定すると、後工程のトリム量が多くなり材料歩留りが大きく悪化する。よって、稜線２０ａ、３０ａの位置は摺動痕が残らない条件において最終製品内に設定する。また、曲げ曲げ戻しを折れ線位置で付与することで材料移動量が安定することから、成形後の形状が最終製品形状の外周となるようにブランク形状を設計することでトリム工程の削減につながり、さらなるコストダウンが可能である。
【００５１】
図１６に、曲げ成形完了時の下型２０と部品１との関係を示す。
以上のように、本実施形態にあっては、伸びフランジ割れが懸念されるＬ字やＴ字部品を量産でも安定して安価で製造ができる。
なお、図１４では、上方に凸となるように稜線２０ａを設定した場合を例示しているが、図１７に示すように、下方に凸となるように稜線２０ａを設定しても良い。
【実施例】
【００５２】
図１（ｂ）に示すＬ字形状のプレス部品１を、下型２０とパッド３０で挟持した状態で、上型４０でプレス成形するという条件でＦＥＭ解析を行った。用いた金属板１０の材料は、引張強度９８０ＭＰａ級、板厚１．２ｍｍとした。またパッド圧は１０トンとした。
下型２０に稜線２０ａ、３０ａを設けない平面形状とした場合（稜線２０ａ、３０ａを設けない場合）には、湾曲部分において材料の移動が大きく、湾曲部分のブランク部下端での伸びフランジ割れの危険性が高かった。
一方、稜線２０ａ、３０ａの折れ角度α、βを１０度、曲げ半径Ｒ１、Ｒ２を１０ｍｍの稜線２０ａ、３０ａを１条、下型２０及びパッド３０に設定する条件で解析したところ、材料移動量が安定し、伸びフランジ割れが発生することなく成形が可能となることを確認した。【００５３】
ここで、本願が優先権を主張する、日本国特許出願２０１８−０９９８０７（２０１８年  ５月２４日出願）及び２０１８−０９９８０８（２０１８年  ５月２４日出願）の全内容は、参照により本開示の一部をなす。ここでは、限られた数の実施形態を参照しながら説明したが、権利範囲はそれらに限定されるものではなく、上記の開示に基づく各実施形態の改変は当業者にとって自明なことである。
【符号の説明】
【００５４】
１ 部品
２ 天板部
２ａ 湾曲外周縁部
３ 縦壁部
３Ａ 湾曲外周縁部に連続する縦壁部
４、４Ａ フランジ部
１０ 金属板
２０ 下型
２０ａ 稜線
３０ パッド
３０ａ 稜線（第２の稜線）
４０ 上型
Ｐ 挟持領域
Ｒ１ 曲げ半径
α 折れ角度
【図１】
2019225661.tif 000003
【図２】
2019225661.tif 000004
【図３】
2019225661.tif 000005
【図４】
2019225661.tif 000006
【図５】
2019225661.tif 000007
【図６】
2019225661.tif 000008
【図７】
2019225661.tif 000009
【図８】
2019225661.tif 000010
【図９】
2019225661.tif 000011
【図１０】
2019225661.tif 000012
【図１１】
2019225661.tif 000013
【図１２】
2019225661.tif 000014
【図１３】
2019225661.tif 000015
【図１４】
2019225661.tif 000016
【図１５】
2019225661.tif 000017
【図１６】
2019225661.tif 000018
【図１７】
2019225661.tif 000019
【国際調査報告】
2019225661.tif 000020
2019225661.tif 000021
2019225661.tif 000022
2019225661.tif 000023